СПОСОБ ПРОИЗВОДСТВА ГОРЯЧЕКАТАНОГО ЛИСТОВОГО ПРОКАТА ИЗ НИЗКОЛЕГИРОВАННОЙ СТАЛИ

1. Способ производства горячекатаного листа из низколегированной стали, включающий получение сляба, нагрев, последующую многопроходную реверсивную черновую и чистовую прокатку с регламентированной температурой конца прокатки, отличающийся тем, что сляб получают из стали, имеющей следующий химический состав, мас. %:
Углерод
0,22-0,26%
Кремний
0,30-0,40%
Марганец
0,75-1,10%
Алюминий
0,01-0,35%
Хром
не более 0,3%
Никель
не более 0,3%
Медь
не более 0,3%
Ниобий
0,03-0,05%
Сера
не более 0,010%
Фосфор
не более 0,015%
Азот
не более 0,008%
Титан
не более 0,05%
Ванадий
не более 0,05%
Железо и неизбежные примеси
остальное,
при этом нагрев под прокатку осуществляют до температуры 1230-1250°С, черновую прокатку заканчивают при температуре не более 1000°С, чистовую прокатку ведут за 7-9 проходов и завершают в диапазоне температур 820-880°С, обеспечивая в горячекатаном листе феррито-перлитную структуру с размером зерна не крупнее 9 балла.
2. Способ по п. 1, отличающийся тем, что при получении листа толщиной 8,0-20,0 мм температура конца чистовой прокатки составляет 820-850°С.
3. Способ по п. 1, отличающийся тем, что при получении листа толщиной 20,1-50,0 мм температура конца чистовой прокатки составляет 850-880°С.